(57)【要約】【課題】実機試験をしなくても簡易的に紙送りローラの圧接ひずみを評価できる、新規な圧接ひずみ試験方法を提供する。【解決手段】紙送りローラ１またはそのサンプルに、一定温度Ｔ１の高温環境下、一定の荷重をかけた状態で一定時間静置（第一工程）し、次いで圧接状態を維持しながら上記温度Ｔ１より低い一定温度Ｔ２の環境下で一定時間静置（第二工程）したのち、圧接を解除して変形量を測定する。【選択図】図２
2015114193.tif 000002
【特許請求の範囲】
【請求項１】
被検体としての紙送りローラまたはそのサンプルに、一定温度Ｔ１の高温環境下、一定の荷重をかけた状態で一定時間静置する工程（第一工程）、
上記圧接状態を維持しながら、上記温度Ｔ１より低い一定温度Ｔ２の環境下で一定時間静置する工程（第二工程）、および
圧接を解除して、紙送りローラまたはそのサンプルの変形量を測定する工程（第三工程）、
を含む紙送りローラの圧接ひずみ試験方法。
【請求項２】
第一工程では被検体としての紙送りローラの外周面に、一定温度Ｔ１の高温環境下、一定の荷重をかけて、紙送りローラの実使用時に当該紙送りローラに圧接される部材のモデルを圧接させた状態で一定時間静置するとともに、第三工程では圧接部分の紙送りローラの変形量を測定する請求項１に記載の紙送りローラの圧接ひずみ試験方法。
【請求項３】
紙送りローラに圧接させる部材のモデルは、当該部材がローラ状であるとき、当該部材と同径の金属の丸棒である請求項２に記載の圧接ひずみ試験方法。
【請求項４】
温度Ｔ１は４０℃以上、２５０℃以下である請求項１ないし３のいずれか１項に記載の圧接ひずみ試験方法。
【請求項５】
温度Ｔ１とＴ２の差は１０℃以上である請求項１ないし４のいずれか１項に記載の圧接ひずみ試験方法。
【発明の詳細な説明】
【技術分野】
【０００１】
本発明は、例えばゴム等で形成される紙送りローラの、新規な圧接ひずみ試験方法に関するものである。
【背景技術】
【０００２】
例えば静電式複写機、レーザープリンタ、普通紙ファクシミリ装置、およびこれらの複合機等の画像形成装置における紙送り機構には、紙送りローラが組み込まれる。
紙送りローラとしては、紙やプラスチックフィルム等の用紙と接触しながら回転して、摩擦によって搬送する、例えば給紙ローラ、搬送ローラ、プラテンローラ、排紙ローラ等が挙げられる。
【０００３】
かかる紙送りローラとして、従来は、例えば天然ゴム（ＮＲ）、ウレタンゴム、エチレンプロピレンジエンゴム（ＥＰＤＭ）、ポリノルボネンゴム、シリコーンゴム、塩素化ポリエチレンゴム等の各種ゴムからなるローラが一般的に用いられている。
紙送りローラは、これらのゴムを筒状に成形するとともに、架橋させて形成される。中心の通孔には、紙送りのための駆動系に連結されるシャフトが挿通され、固定される。
【０００４】
特に搬送ローラ等としての紙送りローラは、対向ローラと呼ばれる樹脂製、もしくは金属製のローラや、同じ紙送りローラと常時接触した状態で使用される場合がある。
ところが画像形成装置を使用開始前に保管している間や、使用開始後であっても比較的長期に亘って画像形成装置を停止させている間に、紙送りローラは、上記他のローラと１箇所で接触した状態が続くことになる。
【０００５】
そのため紙送りローラの、他のローラと接触し続けていた位置が接触圧によって変形して、紙送りローラに凹み（圧接ひずみ）として残り、かかる圧接ひずみの影響で、紙送りローラを回転させた際に音が出たり、用紙を正常に搬送できなくなったりするといった不具合を生じる場合がある。
しかし、これらの不具合の原因としての紙送りローラの圧接ひずみを、その製造段階であらかじめ調べる方法は今のところ確立されていない。
【０００６】
例えば特許文献１、２では、紙送りローラのもとになる材料の圧縮永久ひずみ率を、日本工業規格準拠の測定方法（例えば旧規格のＪＩＳ  Ｋ６３０１等）に則って測定した値でもって規定している。
【先行技術文献】
【特許文献】
【０００７】
【特許文献１】特開平０８−３３４９３９号公報
【特許文献２】特開２００２−２５７１３０号公報
【発明の概要】
【発明が解決しようとする課題】
【０００８】
しかしかかる旧規格や、あるいは現行のＪＩＳ  Ｋ６２６２などに規定された測定方法による圧縮永久ひずみ率が小さい材料を選択して使用して紙送りローラを形成しても、それを実際に画像形成装置に組み込んで実機試験をすると圧接ひずみが大きく不具合を生じることがある。
また、ある機種の画像形成装置では合格でも別の機種の画像形成装置に組み込んで実機試験をすると不合格になるといった場合も生じる。
【０００９】
紙送りローラの製造メーカと、画像形成装置の製造メーカは異なることが多く、紙送りローラの製造メーカが圧縮永久ひずみ率の小さい材料を選択して製造し、納品した紙送りローラを、画像形成装置の製造メーカが画像形成装置に組み込んで実機試験をすると上記のように圧接ひずみが大きいため不合格と判定されることも多々あり、合格を得るまでに何度もやり取りをする必要を生じて効率的でない。
【００１０】
また実機試験で不合格となるようなサンプルを客先に提出することは、紙送りローラの製造メーカとしては極力避けたいことでもあり、そのため実機試験前に紙送りローラの圧接ひずみを評価できる試験方法の開発が強く望まれている。
本発明の目的は、実機試験をしなくても簡易的に紙送りローラの圧接ひずみを評価できる、新規な圧接ひずみ試験方法を提供することにある。
【課題を解決するための手段】
【００１１】
本発明は、
被検体としての紙送りローラまたはそのサンプルに、一定温度Ｔ１の高温環境下、一定の荷重をかけた状態で一定時間静置する工程（第一工程）、
上記圧接状態を維持しながら、上記温度Ｔ１より低い一定温度Ｔ２の環境下で一定時間静置する工程（第二工程）、および
圧接を解除して、紙送りローラまたはそのサンプルの変形量を測定する工程（第三工程）、
を含む紙送りローラの圧接ひずみ試験方法である。
【００１２】
発明者の検討によると、紙送りローラの圧接ひずみは当該紙送りローラの外周面に局所的に、特定の形状を有する部材が一定の荷重で圧接された際に生じるのに対し、圧縮永久ひずみ試験は、試験片の全体に単純に一定のひずみを加える試験であるため、紙送りローラの局部的な凹みである圧接ひずみを評価することができなかった。
これに対し本発明によれば、第一工程において一定温度Ｔ１の高温環境下でいわゆる加速試験によって発生させた圧接ひずみを、第二工程において上記温度Ｔ１より低い一定温度Ｔ２の環境下で一定時間静置することによって固定したのち、第三工程で変形量を測定できるため、短時間でしかも正確に圧接ひずみを求めることもできる。
【００１３】
したがって本発明の圧接ひずみ試験方法によれば、実機試験をしなくても簡易的に紙送りローラの圧接ひずみを評価することが可能となる。
なお、第一工程では被検体としての紙送りローラの外周面に、一定温度Ｔ１の高温環境下、一定の荷重をかけて、紙送りローラの実使用時に当該紙送りローラに圧接される部材のモデルを圧接させた状態で一定時間静置するとともに、第三工程では圧接部分の紙送りローラの変形量を測定するのが好ましい。
【００１４】
これにより被検体としての紙送りローラの外周面に、その実使用時に当該紙送りローラに圧接される部材のモデルを圧接させて圧接ひずみを正確に再現することができる。また機種の違いによる圧接状況の違い等を正確に再現することもできる。
紙送りローラに圧接させる部材のモデルは、当該部材がローラ状であるとき、当該部材と同径の金属の丸棒であるのが好ましい。
【００１５】
紙送りローラに圧接させる部材として、当該圧接によって自身が変形するおそれのない金属の丸棒を用いることにより、紙送りローラの圧接ひずみをより正確に再現することができる。
第一工程の温度Ｔ１は４０℃以上、２５０℃以下であるのが好ましい。
温度Ｔ１がこの範囲未満では、第一工程における圧接保持時間を長くしないと十分な変形量の圧接ひずみを生じさせることができず、第三工程での変形量の測定が不正確になるおそれがある。また圧接保持時間が長くなって試験の効率が低下するおそれもある。
【００１６】
一方、温度Ｔ１が範囲を超える場合にはゴム等の劣化等を生じるおそれがある。
なお変形量に寄与するゴム等の変形温度や、耐熱性に係わるゴム等の耐熱温度などはその種類によって異なるため、使用するゴム等に応じて上記の範囲内で適切な温度Ｔ１を選択するのが望ましい。
また温度Ｔ１とＴ２の差は１０℃以上であるのが好ましい。
【００１７】
かかる差が小さすぎる場合には、第二工程において、第一工程で生じさせた圧接ひずみを十分に固定できず、第三工程での変形量の測定が不正確になるおそれがある。
【発明の効果】
【００１８】
本発明によれば、実機試験をしなくても簡易的に紙送りローラの圧接ひずみを評価できる、新規な圧接ひずみ試験方法を提供することができる。
【図面の簡単な説明】
【００１９】
【図１】本発明の圧接ひずみ試験方法によって圧接ひずみを試験する紙送りローラの一例を示す斜視図である。
【図２】同図(a)は、本発明の圧接ひずみ試験方法のうち第一および第二工程を実施するために用いる圧接ひずみ試験装置の一例を示す正面図、同図(b)は側面図である。
【図３】本発明の圧接ひずみ試験方法のうち第三工程において、紙送りローラの変形量を測定する方法の一例を説明する正面図である。
【発明を実施するための形態】
【００２０】
〈圧接ひずみ試験装置〉
図１は、本発明の圧接ひずみ試験方法によって圧接ひずみを試験する紙送りローラの一例を示す斜視図である。
図１を参照して、この例の紙送りローラ１は、ゴムや熱可塑性エラストマ等を少なくとも含む成形材料を、中心に断面円形でかつ内径が一定の通孔２を有する筒状に成形するとともに、ゴムの場合は架橋させてなるものである。紙送りローラ１の外周面３は、通孔と同心状でかつ外径が一定の筒状に形成されている。
【００２１】
図２(a)は、本発明の圧接ひずみ試験方法のうち第一および第二工程を実施するために用いる圧接ひずみ試験装置の一例を示す正面図、図２(b)は側面図である。
図１、図２(a)(b)を参照して、この例の圧接ひずみ試験装置４は、紙送りローラ１をシャフト５に固定した状態で画像形成装置に組み込んで所定の部材を圧接させた状態を再現するためのものである。
【００２２】
かかる圧接ひずみ試験装置４は、図の例の場合、水平に配設された台盤６上に、ボルト７を介して着脱自在に取り付けられた４枚のＬ型アングル材８を備えている。
各Ｌ型アングル材８は、図示しないボルト穴を備え、図において下面を台盤６に当接させた状態で、ボルト７によって台盤６上に固定された固定平板部９と、当該固定平板部９の一端から直角に立ち上げられた支持平板部１０とを一体に形成してなる。
【００２３】
４枚のＬ型アングル材８は、２枚ずつを１組として、支持平板部１０が互いに平行になるように一定間隔離間させるとともに、２組のＬ型アングル材８の２枚ずつの支持平板部１０が同一面上に並ぶように当該２組を隣合せた状態で台盤６上に固定されている。
各支持平板部１０には、台盤６に対して直交方向、すなわち鉛直方向に延びる長穴１１が設けられている。
【００２４】
長穴１１には、紙送りローラ１を固定したシャフト５が挿通される。長穴１１の、水平方向の幅はシャフト５の外径と略一致している。また長穴１１の下端は、シャフト５を受容する半円形とされている。
それぞれの組のＬ型アングル材８は、互いに離間させた支持平板部１０の長穴１１の、各支持平板部１０の鉛直方向、および水平方向の形成位置が一致するように台盤６上に固定されている。
【００２５】
シャフト５は、その全長が、互いに離間させた支持平板部１０間の間隔よりも長めに設定されており、１組のＬ型アングル材８の支持平板部１０の長穴１１間に台盤６と平行、すなわち水平に架け渡された状態で圧接ひずみ試験装置４にセットされる。
シャフト５としては、後述する丸棒１２を圧接させた際に自身が変形するおそれのない金属の丸棒が好適に用いられる。
【００２６】
また図の例の圧接ひずみ試験装置４は２組のＬ型アングル材８を備えるため、２本のシャフト５を同時にセットできる。
そのため、例えば１本のシャフト５に組成の異なる材料からなる複数個（図では２個）ずつの紙送りローラ１を固定して同時に圧接ひずみ試験をすることができ、効率的である。
【００２７】
紙送りローラ１の実使用時に圧接される部材のモデルとしては、例えば当該部材がローラ状であるとき、図に示すように、当該部材と同径の丸棒１２が用いられる。
またかかる丸棒１２としては、圧接によって自身が変形するおそれのない金属の丸棒が好適に用いられる。
図の例では、シャフト５と同径の丸棒１２を使用している。
【００２８】
かかる丸棒１２を、１組のＬ型アングル材８の支持平板部１０の長穴１１間に架け渡したシャフト５に固定した紙送りローラ１の外周面３に、長穴１１をガイドとして鉛直方向上方から当接させる。この際、丸棒１２は、外径が長穴１１の水平方向の幅と略一致するため、長穴１１にガイドされて鉛直方向の上下動のみが許容される。
２本の丸棒１２上には錘１３が載置され、かかる丸棒１２と錘１３の荷重Ｆにより、当該２本の丸棒１２が、長穴１１にガイドされて、シャフト５に固定された個々の紙送りローラ１に鉛直上方から圧接される。
【００２９】
錘１３の質量は、個々の紙送りローラ１に加える荷重×試験する紙送りローラ１の個数分から丸棒１２の質量を差し引いた値に設定する。
例えば２本のシャフト５に２個ずつ計４個の紙送りローラ１を固定して試験を行う場合、個々の紙送りローラ１に６００ｇの荷重を加えるには、錘１３の質量を６００×４＝２４００ｇから２本の丸棒１２の質量を差し引いた値、言い換えれば錘１３と２本の丸棒１２の合計の質量を２４００ｇとすればよい。
【００３０】
なお紙送りローラ１の実使用時に圧接されるローラ状の部材の径や外形が異なる場合は、丸棒１２に代えて、長穴１１に挿通される部分のみ丸棒１２と外径が等しい丸棒状で、かつ紙送りローラ１に対して圧接される部分は径や外形の異なる部材を使用すればよい。
〈圧接ひずみ試験方法〉
上記圧接ひずみ試験装置４を用いて、本発明の圧接ひずみ試験方法を実施するには、まず被検体としての紙送りローラ１の通孔２に、例えばその内径よりも外径がわずかに大きいシャフト５を圧入することで、空転を生じないように互いに固定する。
【００３１】
図の例では、先に説明したように１本のシャフトに２個、計４個の紙送りローラ１を、２本のシャフト５に固定しているが、紙送りローラ１の個数は適宜変更できる。それに合わせて錘１３の質量を変更すればよい。
次いで２本のシャフト５を、それぞれ圧接ひずみ試験装置４の２組のＬ型アングル材８の支持平板部１０の長穴１１間に台盤６と平行、すなわち水平に架け渡さした状態でセットする。
【００３２】
そして２本の丸棒１２を、長穴１１によってガイドさせながら、シャフト５に固定された個々の紙送りローラ１に鉛直上方から圧接させ、さらにその上に所定の質量の錘１３を載せる。
次いでこの状態で、一定温度Ｔ１の高温環境下、一定時間静置（第一工程）したのち、圧接状態を維持しながら、温度Ｔ１より低い一定温度Ｔ２の環境下で一定時間静置する（第二工程）。
【００３３】
第一工程の温度Ｔ１は４０℃以上、２５０℃以下であるのが好ましい。
温度Ｔ１がこの範囲未満では、第一工程における圧接保持時間を長くしないと紙送りローラ１に十分な変形量の圧接ひずみを生じさせることができず、第三工程での変形量の測定が不正確になるおそれがある。また圧接保持時間が長くなって試験の効率が低下するおそれもある。
【００３４】
一方、温度Ｔ１が範囲を超える場合には、被検体としての紙送りローラ１を構成するゴム等の劣化等を生じるおそれがある。
なお変形量に寄与するゴム等の変形温度や、耐熱性に係わるゴム等の耐熱温度などはその種類によって異なるため、使用するゴム等に応じて上記の範囲内で適切な温度Ｔ１を選択するのが望ましい。
【００３５】
例えばＥＰＤＭであれば、温度Ｔ１は４０℃以上、特に５０℃以上であるのが好ましく、１５０℃以下、特に１２０℃以下であるのが好ましい。
またふっ素ゴムなどの耐熱性のゴムの場合、温度Ｔ１は４０℃以上、特に８０℃以上であるのが好ましく、２５０℃以下、特に２４０℃以下であるのが好ましい。
また第一工程の圧接保持時間は２時間以上、中でも４時間以上、特に６時間以上であるのが好ましい。圧接保持時間が長いほど、紙送りローラ１に十分な変形量の圧接ひずみを生じさせることができる。
【００３６】
ただし試験の効率を向上することを考慮すると、第一工程の圧接保持時間は１６８時間（１週間）以下、特に７０時間以下であるのが好ましい。
また第一工程の温度Ｔ１と第二工程の温度Ｔ２の差は１０℃以上、特に２０℃以上であるのが好ましい。
かかる差が小さすぎる場合には、第二工程において、第一工程で生じさせた圧接ひずみを十分に固定できず、圧接を解除すると圧接ひずみが回復して第三工程での変形量の測定が不正確になるおそれがある。
【００３７】
ただし第二工程の温度Ｔ２が、第三工程での測定温度以下である場合には、測定時の温度上昇によって圧接ひずみが回復して正確な測定ができないおそれがある。そのため第二工程の温度Ｔ２は第三工程の測定温度付近、具体的には室温であるのが好ましい。
また第二工程の圧接保持時間は、紙送りローラ１やシャフト５を含む圧接ひずみ試験装置４の全体を温度Ｔ２まで十分に冷却するのに必要な時間より長ければよく、１時間以上、中でも２時間以上、特に４時間以上であるのが好ましい。
【００３８】
ただし試験の効率を向上することを考慮すると、第二工程の圧接保持時間は４８時間以下、特に２４時間以下であるのが好ましい。
次いで圧接を解除して、圧接部分の紙送りローラ１の変形量を測定する（第三工程）。
図３は、本発明の圧接ひずみ試験方法のうち第三工程において、紙送りローラの変形量を測定する方法の一例を説明する正面図である。図の例は、レーザー外径測定装置を用いた測定方法である。
【００３９】
すなわち図３を参照して、レーザー外径測定装置の、基準点からの距離を求めるモードで、基準点（直線１４で示す）から紙送りローラ１の外周面３までの距離Ｌ１（ｍｍ）と、シャフト５の外周面１５までの距離Ｌ２（ｍｍ）とを測定し、式(ａ)：
肉厚ｔ＝Ｌ２−Ｌ１      (ａ)
によって、当該紙送りローラ１の肉厚ｔ（ｍｍ）を求める。
【００４０】
この操作を、１つの紙送りローラ１の、丸棒１２を圧接させていた位置と圧接させていなかった位置で実施して、丸棒１２を圧接させていなかった位置の肉厚ｔ０（ｍｍ）と、丸棒１２を圧接させていた位置の肉厚ｔ１（ｍｍ）とを求めて式(ｂ)：
変形量＝ｔ０−ｔ１      (ｂ)
によって変形量（ｍｍ）を求める。
【００４１】
かかる変形量が小さいほど、紙送りローラ１は、他のローラと１箇所で接触した状態が比較的長期に亘って続いても、変形による圧接ひずみを生じにくいと判定することができる。
なお第二工程での圧接を解除してから、第三工程で変形量を測定するまでの期間は、一定に定めておけば特に制限はないが、圧接解除後、測定温度で３０分間以上であるのが好ましく２４時間以下であるのが好ましい。
【００４２】
圧接解除後、測定開始までに３０分間以上置くのが好ましいのは、圧縮解除直後では、圧接を解除したことによる圧接ひずみの回復途中や、あるいは第二工程と第三工程の温度差で圧接ひずみが変化している途中で正確な測定ができないおそれがあるためである。
また圧接解除後２４時間以内に測定するのが好ましいのは、圧接ひずみが大きく回復して変形量の測定が不正確になるおそれがあるためである。
【００４３】
なお本発明の圧接ひずみの測定方法は、以上で説明した例には限定されない。
例えば被検体は、紙送りローラそのものには限定されず、当該紙送りローラから採取した、あるいは紙送りローラと同じ材料を用いて別個に作製したサンプルであってもよい。その場合、第一ないし第三工程を実施する装置は図の例には限定されず、当該第一ないし第三工程を、規定された所定の条件で実施しうる任意の器具や装置を用いることができる。
【００４４】
例えば第三工程の変形量の測定には、例えばダイヤルゲージやノギス、測定顕微鏡（光学式、レーザー式）等の任意の器具や装置を用いることができる。
また以上で説明した図の例であるか、その他の例であるかを問わず、荷重その他の条件は特に限定されるものではない。例えば図の例のように紙送りローラそのものについて試験する場合は実使用条件に合わせた荷重をかけて試験をするのが好ましいが、比較試験で有意差が出やすい荷重その他の条件を試験担当者が目的に応じて任意に設定してもよい。
【００４５】
圧接ひずみ量はｍｍではなく、試験前の寸法に対する百分率（ひずみ率）等で表してもよいし、その他適宜の表現をしてもよい。また合否判定についても適宜判断基準を設定すればよく、制限されるものではない。
【実施例】
【００４６】
〈試験例１〉
（ゴム組成物の調製）
下記表１に示す各成分を３Ｌニーダーおよびオープンロールを用いて混合して、被検体１〜３のもとになるゴム組成物を調製した。
【００４７】
【表１】
2015114193.tif 000003
【００４８】
表中の各成分は下記のとおり。
ＥＰＤＭ(Ｉ)：非油展、住友化学(株)製のエスプレン（登録商標）５０５Ａ、エチレン含量：５０質量％、ジエン含量：質量９．５％
ＥＰＤＭ(II)：非油展、ダウ・ケミカル社製のＮＯＲＤＥＬ（ノーデル、登録商標）ＩＰ４７７０Ｐ、エチレン含量：７０質量％、ジエン含量：４．９質量％
イソプレンゴム：日本ゼオン(株)製のニポール（登録商標）ＩＲ２２００
スチレンブタジエンゴム：非油展、住友化学(株)製のエマルジョンＳＢＲ１５０２
カーボンブラック：ＨＡＦ、東海カーボン(株)製の商品名シースト３
重質炭酸カルシウム：白石工業(株)製のホワイトン（登録商標）ＢＦ−３００
過酸化物架橋剤：ジクミルパーオキシド（ＤＣＰ）、日油(株)製のパークミル（登録商標）Ｄ
共架橋剤：トリアリルイソシアヌレート（ＴＡＩＣ）、日本化成(株)製のタイク（登録商標）
（大型試験片の作製）
調製したゴム組成物を、トランスファー成形金型を用いて１６０℃×３０分間の条件でプレス架橋させて、日本工業規格ＪＩＳ  Ｋ６２６２：２０１３「加硫ゴム及び熱可塑性ゴム−常温，高温及び低温における圧縮永久ひずみの求め方」に規定された被検体１〜３の大型試験片を作製した。
【００４９】
（紙送りローラの作製）
調製したゴム組成物を、トランスファー成形金型を用いて１６０℃×３０分間の条件でプレス架橋させて、紙送りローラのもとになる内径５．４ｍｍの円筒体を形成した。
次いでこの円筒体の通孔に外径６ｍｍのシャフトを圧入して固定した状態で、その外周面を円筒研削盤を用いて外径が１３ｍｍとなるように研磨したのち、幅８ｍｍにカットして被検体１〜３の紙送りローラを作製した。シャフトとの径差に基づく締め代は１０％であった。
【００５０】
なお紙送りローラは、１本のシャフトに２個を固定したものを、各被検体ごとに２本用意した。
〈圧縮永久ひずみ試験〉
各被検体の大型試験片を用いて、上記ＪＩＳ  Ｋ６２６２所載の測定方法に則って圧縮永久ひずみ率（％）を求めた。
【００５１】
すなわち大型試験片を厚み方向に２５％圧縮した状態で、オーブン中で７０℃×２４時間静置し、次いでオーブンから取り出した直後に圧縮を解除して３０分間室温で静置したのち厚みを測定し、圧縮永久ひずみ率（％）を求めた。
〈圧接ひずみ試験〉
上述のように各被検体の紙送りローラ１を１本のシャフト５に２個ずつ固定したもの２本用意し、それを図２(a)(b)に示す圧接ひずみ試験装置４に組み込んだ。そして２本の丸棒１２を個々の紙送りローラ１に鉛直上方から圧接させ、さらにその上に所定の質量の錘１３を載せた。
【００５２】
錘１３と２本の丸棒１２の合計の質量は２４００ｇとし、個々の紙送りローラ１には６００ｇの荷重を加えた。
次いでこの状態で温度Ｔ１＝７０℃、圧接保持時間：２４時間の条件で静置（第一工程）したのち、圧接状態を維持しながら温度Ｔ２＝２３℃、圧接保持時間：８時間の条件で静置した（第二工程）。
【００５３】
次いで圧接を解除して２３℃で１時間経過後に、２３℃の環境下、先に説明した図３に示す方法によって、１つの紙送りローラ１の丸棒１２を圧接させていなかった位置の肉厚ｔ０（ｍｍ）と、丸棒１２を圧接させていた位置の肉厚ｔ１（ｍｍ）とを求めて式(ｂ)：
変形量＝ｔ０−ｔ１      (ｂ)
によって変形量（ｍｍ）を求める操作を、同じ被検体の４個の紙送りローラ１について実施し、平均値を求めてその被検体の変形量（ｍｍ）とした。
【００５４】
結果を表２に示す。
【００５５】
【表２】
2015114193.tif 000004
【００５６】
表２の結果より、被検体１は被検体２、３に比べて圧縮永久ひずみ率が２ポイント大きいものの、圧接ひずみ試験による変形量は被検体２、３よりも小さいことが判った。この被検体１の紙送りローラの、客先での実機試験の結果は合格であった。
また被検体２、３は圧縮永久ひずみ率が同じであったが、圧接ひずみ試験による変形量は、被検体２よりも被検体３の方が大きいことが判った。客先での実機試験の結果は、被検体２が合格、被検体３が不合格であった。
【００５７】
そして以上の結果から、本発明の圧接ひずみ試験方法によれば、従来の圧縮永久ひずみ率の結果からは判別できない実機試験による合格、不合格を、実機試験前に判別できることが判った。
〈試験例２〜４〉
試験例１で作製したのと同じ被検体２、３の紙送りローラについて、第一工程の温度Ｔ１と圧接保持時間、ならびに第二工程の温度Ｔ２と圧接保持時間を、それぞれ表３に示す値としたこと以外は試験例１と同様にして変形量を求めた。
【００５８】
〈試験例５、６〉
試験例１で作製したのと同じ被検体２、３の紙送りローラについて、第一工程の温度Ｔ１と圧接保持時間を、それぞれ表３に示す値とし、なおかつ第二工程を省略したこと以外は試験例１と同様にして変形量を求めた。
以上の結果を、試験例１の被検体２、３の結果と併せて表３に示す。
【００５９】
【表３】
2015114193.tif 000005
【００６０】
表３の試験例５の結果より、高温環境下で第一工程を実施したのち第二工程を省略した場合には、上記第一工程での変形を固定できないため、被検体２、３の変形量の差が小さくなって、両被検体の、実機試験での合格、不合格を予測できないことが判った。
また試験例６の結果より、第一および第二工程に代えて室温で荷重をかけるだけでは十分に変形できないため、やはり被検体２、３の変形量の差が小さくなって、両被検体の、実機試験での合格、不合格を予測できないことが判った。
【００６１】
これに対し試験例１〜４の結果より、高温環境下での第一工程とそれより低温での第二工程を実施する本発明の圧接ひずみ試験方法によれば、被検体２、３の変形量の差が大きいことから、両被検体の、実機試験での合格、不合格を予測できることが判った。
また試験例１〜４の結果より、被検体２、３の、実機試験での合格、不合格をより一層正確に予測すべく両被検体の変形量の差を大きくするには、第一工程の温度Ｔ１を４０℃以上、特に５０℃以上、温度Ｔ１とＴ２の差を１０℃以上、特に２０℃以上とし、なおかつ第二工程の温度Ｔ２を室温付近とするのが好ましいことが判った。
【００６２】
また第一工程の圧接保持時間は２時間以上、中でも４時間以上、特に６時間以上で、かつ第二工程の圧接保持時間は１時間以上、中でも２時間以上、特に４時間以上であるのが好ましいことが判った。
【符号の説明】
【００６３】
１     紙送りローラ
２     通孔
３     外周面
４     圧接ひずみ試験装置
５     シャフト
６     台盤
７     ボルト
８     Ｌ型アングル材
９     固定平板部
１０   支持平板部
１１   長穴
１２   丸棒
１３   錘
１４   直線
１５   外周面
Ｌ１   距離
Ｌ２   距離
【図１】
2015114193.tif 000006
【図２】
2015114193.tif 000007
【図３】
2015114193.tif 000008